(57)【要約】  この発明は、固形材料の層の製造方法に関する。この発明に係る方法は、固形材料（４）の少なくとも１つの層を分離するための固体物（２）を提供することと、少なくとも１つの放射線源、特に１つのレーザーにより、固形材料の層が固体物から分離される分離面を決定するために、前記固体物の内部構造内にディフェクトを生成することと、前記固体物（２）内にストレスを、特に機械的に、発生するために、該個体（２）上に配置されたポリマー層（１０）に対して熱を適用することであって、前記ストレスにより前記分離面（８）に沿って固体物（２）内にクラックが伝播し、該クラックが前記固体物（２）から前記固形材料（４）の層を分離するものとを少なくとも含む。【選択図】  図１
2017500725.tif 000002
【特許請求の範囲】
【請求項１】
固形材料の層を製造するための方法であって、
固形材料（４）の少なくとも１つの層を分離するための固体物（２）を提供することと、
固形材料の層が前記固体物から分離される分離面を決定するために、少なくとも１つの放射線源（１８）、特に１つのレーザー、によって前記固体物の内部構造内にディフェクトを生成することと、
前記固体物（２）上に前記固形材料（４）の層を保持するための受容層（１０）を設けることと、
前記固体物（２）内にストレスを、特に機械的に、発生するために、前記受容層（１０）に対して熱を適用することであって、前記ストレスにより前記分離面（８）に沿って前記固体物（２）内にクラックが伝播し、該クラックが前記固体物（２）から前記固形材料（４）の層を分離するものと
を少なくとも含む方法。
【請求項２】
前記固体物（２）に導入される放射線（６）を提供するための前記少なくとも１つの放射線源（１８）は、照射された前記光線（６）が前記固体物（２）内の所定の位置に前記ディフェクトを生成するように構成されることを特徴とする請求項１に記載の方法。
【請求項３】
前記放射線源（１８）は、前記分離面（８）を生成するために照射された前記光線（６）が、２００μｍ未満の、好ましくは１００μｍより小さい、より好ましくは５０μｍより小さい、特に好ましくは２０μｍより小さい規定の深さに、前記固体物（２）内を貫通するように、構成されることを特徴とする請求項２に記載の方法。
【請求項４】
前記放射線源（１８）は、前記分離面（８）を生成するために照射された前記光線（６）が、１００μｍより大きい、好ましくは２００μｍより大きい、より好ましくは４００μｍより大きい、特に好ましくは７００μｍより大きい規定の深さに、前記固体物（２）内を貫通するように、構成されることを特徴とする請求項２に記載の方法。
【請求項５】
前記固体物（２）は該固体物（２）を保持するための保持層（１２）に配置され、前記保持層（１２）は該固体物（２）の第１水準面部分（１４）に配置され、前記固体物（２）の第１水準面部分（１４）は前記固体物（２）の第２水準面部分（１６）から隔離されており、前記ポリマー層（１０）は前記第２水準面部分（１６）に配置され、且つ、前記分離面（８）は前記第１水準面部分（１４）及び／又は前記第２水準面部分（１６）に対して平行に並べられることを特徴とする請求項１乃至４の何れかに記載の方法。
【請求項６】
前記固体物（２）は炭化ケイ素及び／又はヒ化ガリウム及び／又はセラミック材料からなり、前記受容層はポリマー層（１０）で形成され、前記ポリマー層及び／又は前記保持層（１２）は少なくとも部分的にＰＤＭＳで形成され、前記保持層（１２）は少なくとも部分的に少なくとも１つの金属からなる安定化装置の水準表面に少なくとも部分的に配置されることを特徴とする請求項１乃至５の何れかに記載の方法。
【請求項７】
前記固体物（２）内の前記ストレスは前記クラック開始及び／又は前記クラック伝播がクラック面に製造された表面の所定のトポグラフィを生成するように制御され得るように設定されることを特徴とする請求項１乃至６の何れかに記載の方法。
【請求項８】
前記放射線源はフェムト秒レーザーであることを特徴とする請求項１乃至７の何れかに記載の方法。
【請求項９】
前記放射線源、特に前記レーザーは１０ｐｓより小さい、好ましくは１ｐｓより小さい、特に好ましくは５００ｆｓより小さいパルス幅を持つことを特徴とする請求項１乃至８の何れかに記載の方法。
【請求項１０】
前記レーザービーム、特にフェムト秒レーザーのエネルギーは、前記固体物内の前記損傷の伝播がレイリー長の３倍よりも小さく、好ましくはレイリー長よりも小さく、特に好ましくはレイリー長の３分の１よりも小さくなるように、選択されることを特徴とする請求項１乃至９の何れかに記載の方法。
【請求項１１】
前記レーザービーム、特にフェムト秒レーザーの波長は、前記固体物の吸収が１０ｃｍ-1より小さく、好ましくは１ｃｍ-1より小さく、特に好ましくは０．１ｃｍ-1より小さくなるように選択されることを特徴とする請求項１乃至１０の何れかに記載の方法。
【請求項１２】
個々の前記ディフェクトはそれぞれ前記フェムト秒レーザーにより引き起こされた多光子励起に由来するものである請求項１乃至１１の何れかに記載の方法。
【請求項１３】
請求項１乃至１２の何れかに記載の方法により製造されたウェハー。
【発明の詳細な説明】
【技術分野】
【０００１】
この発明は、請求項１に係る発明に従って固形材料の層を製造するための方法、及び、この方法により製造されたウェハー（請求項１３）に関する。
【背景技術】
【０００２】
様々な技術分野（例えば、マイクロエレクトニクス又は光起電技術）における材料、例えばシリコン、ゲルマニウム又はサファイアなどは、しばしば、薄い円盤状且つ板状（いわゆるウェハー）の形で必要とされる。一般的には、かかるウェハーは、現在のところ、インゴットからの切断により製造されており、相対的に大きな材料の損失（“カーフ・ロス”、切り代）が発生している。使用される原材料は、しばしばとても高価であるため、より少ない材料消費で、より効率的且つ安価にウェハーを製造できるように、多大な努力が払われている。
【０００３】
例えば、現在の通常法の方法によれば、太陽電池用のシリコンウェハーを製造する際に、使用された材料のうち略５０％が“カーフ・ロス”として失われる。総体的に考えると、これは年間で２０億ユーロ以上の損失に相当する。完成された太陽電池の費用のうち最も高い割合（４０％以上）をウェハーの費用が占めるので、ウェハー製造を適切に改善することにより、太陽電池の費用は大いに減少され得るだろう。
【０００４】
例えば温度誘導ストレスを用いることなど、従来知られる、厚い加工対象物から直接的に切断加工無しで薄いウェハーを分離できる方法は、この種のカーフロス無しのウェハー製造（“カーフロス無しウェハー成形”）にとって、とりわけ魅力的であるように思われる。これらは、特に、例えば国際公開／米国第２００８／０１２１４０号、及び、国際公開／欧州第２００９／０６７５３９号に開示された方法に含まれており、そこにおいては、加工対象物に対して適用されたポリマー層が、ストレスを生み出すために使用されている。
【０００５】
上述の方法において、ポリマー層は、加工対象物と比較して、おおよそ２桁ほど高い熱膨張率を持つ。また、ガラス転移を利用することにより、比較的高い弾性率が前記ポリマー層において達成され得る。そのため、加工対象物からウェハーの分離を可能とするための冷却により、十分に大きいストレスがポリマー層‐加工対象物の層システムに誘導され得る。
【０００６】
加工対象物からウェハーを分離すると、上述の方法では、ポリマーは、なおも、ウェハーの各面に付着する。ウェハーは、ここで、ポリマー層の方へとても強く曲がる。このことは、制御された方法で前記分離を実行することを困難にし、且つ、例えば分離されたウェハーにおける厚みの変化をもたらすだろう。また、強い屈曲は、後に続く処理を困難にし、ひいては、ウェハーの粉砕をもたらすだろう。
【０００７】
上記の従来技術に係る方法を使用する際、製造された複数ウェハーは、一般に、各々、より大きい厚み変化を持ち、空間的な厚さ分布はしばしば４回転対称パターンを成す。ウェハー全体に見られる厚さ変化の総量（“総厚さ変化（total thickness variation）”、ＴＴＶ）は、上記の方法を使用した場合、しばしばウェハー厚さの平均の１００％よりも大きくなる（例えば１００μｍの平均厚さを持つウェハーであって、例えば最も薄い位置で５０μｍ、最も厚い位置で１７０μｍの厚さを持つウェハーは、１７０−５０＝１２０μｍのＴＴＶを持ち、それは、その平均的厚さに足しいて１２０％の総厚さ変化に相当する。）これらの激しい厚さ変化は、多くの利用にとって不適当である。また、最も頻繁に生じる４回転対称パターンのために、最も大きな変化を持つ個々の領域が、不幸にもウェハーの中央に横たわってしまい、最大の崩壊を引き起こす。
【０００８】
また、前記の従来技術に従う方法では、分離における切断伝播の間に、関連する複数の層システム内の不所望な振動が発生する。それら振動は、切断最前部の進展に悪い影響を持ち、且つ、特に、分離されたウェハーの著しい厚さ変化をもたらす。
【０００９】
更に、前記の方法では、ポリマー層の表明全体にわたり、良好な熱接触を再現性良く保証することが難しい。部分的に不十分な熱接触は、使用されたポリマーの低い熱伝導性のため、層システムにおいて、不所望な著しい部分的温度変化をもたらし、このことは、製造されるストレス領域に対して悪い影響を持ち、且つ、ウェハー製造の品質にも悪い影響を持つ。
【００１０】
更に、独国特許出願公開第１９６４０５９４Ａ１号明細書より、光誘発性界面分解によって半導体材料を分離する方法、並びに、この方法で製造された装置、例えば構造化及び自立半導体層及びコンポーネントなどが、知られる。独国特許出願公開第１９６４０５９４Ａ１号明細書に従う方法は、基盤と半導体層の間の、又は、複数半導体層の間の界面の照明を含み、これにより、界面上の光吸収、又は、この目的で提供された吸収層内の光吸収は、材料の分解をもたらす。分解を引き起こす界面又は半導体層の選択は、材料製造の間の、波長と、光度、照射方向又は薄い犠牲層の挿入の選択により為される。この方法の不都合は、層全体を破壊するために大量のエネルギーを使用しなければならないことであり、そのため、エネルギーの要求及び処理コストが高くなることである。
【００１１】
また、欧州特許出願公開第０００００２３９００４４Ｂ１号明細書、欧州特許出願公開第０００００１４９８２１５Ｂ１号明細書、欧州特許出願公開第０００００１４９４２７１Ｂ１号明細書、及び、欧州特許出願公開第０００００１３３８３７１Ｂ１号明細書は、加工対象物の垂直分離のためにレーザーが使用される方法を開示している。
【００１２】
また、ウェハー内にダメージ領域を生成するためのレーザー支持方法が知られる。集光レーザーを用いて、多光子励起が深みで達成され、これにより、材料入口に損傷を引き起こすことなく深みでダメージを引き起こすことができる。
【００１３】
典型的には、加熱された材料とレーザーの強力な相互作用が行われるように、ｎｓパルス幅（ナノ秒パルス幅）のレーザーが使用される。典型的には、このことは、多光子励起よりも明らかに高い吸収を持つ光子／光子相互作用により起こる。
【００１４】
この種の方法は、例えばオームラ及びその他（ジャーナルオブアチーブメントインマテリアルズアンドマニュファクチュアリングエンジニアリング（Journal of Achievements in Materials and Manufacturing Engineering）、２００６年、１７巻、３８１頁ｆｆ）より知られる。オームラ及びその他により提案されたウェハー処理は、ウェハー板のウェハー要素を分離することにより部分的に製造され得るように、ウェハー内にディフェクト（傷）を生成することにより、クラック（ひび割れ）管理線を生成する働きを持つ。この方法により生成されたディフェクトは垂直方向に延びる。これにより、個別のウェハー要素間の接続構造が、ウェハー要素の主表面に対して直角な縦方向の弱体化を被りやすい。これら縦方向の弱体化は、５０μｍより大きい延長を持つ。
【００１５】
ウェハー要素を分離するために使用された利点、すなわち、５０μｍより大きい垂直な延長の生成は、固体物から１又は複数のウェハー層を分離するための方法に対する、この種のディフェクト生成の適用を妨げる。一方、ウェハー表面に広がったこれら縦方向のディフェクトの生成とともに、固体物内に材料層が作成される。これは、クラックを管理することに利用されるのみであって、その後の使用には不適切であり、従って廃棄物を構成する。他方、この廃棄物は、例えば研磨工程により取り除かれねばならず、それにより追加的なコストがかかる。したがって、この発明の目的は、クラック面により垂直方向の損傷が最小になる、固形板又は所望の厚さ分布を持つ平坦でない個体の安価な製造を可能とするような、固形材料又は固体物の層を製造するための方法を提供することである。
【００１６】
従って、この発明の目的は、均一な厚さ、特に１２０μｍより小さいＴＴＶを持つ固形板又はウェハーの安価な製造を可能とする固体物の製造方法を提供することである。この発明の別の観点によれば、この発明の目的は、固形材料の１又は複数の層の製造方法を提供することであり、該方法において、レーザーによって固体物内にクラック伝播面が生成され、個々のディフェクトが５０μｍより小さい垂直方向の延長を持つ前記クラック伝播面を形成する。
【００１７】
前述の目的は、請求項１に従う固形材料の１又は複数の層の製造方法により達成される。この方法は、好ましくは、固形材料の少なくとも１層を分離するための加工対象物又は固体物を提供することと、前記固体物から前記固形材料の層が分離される分離面を決定するために、少なくとも１つの放射線源（１８）、特に１つのレーザー、によって該固体物の内部構造にディフェクトを生成することと、前記固体物上に前記固形材料の層を保持するための受容層を設けることと、前記固体物内にストレスを特に機械的に発生するために、前記受容層に対して熱を適用することであって、該ストレスにより前記固体物内にクラックが前記分離面に沿って伝播し、該クラックが前記固体物から前記固形材料の層を分離するものとを、少なくとも備える。
【００１８】
この解決手段は、放射線源の効力のため、前記分離層又はディフェクト層が固体物内に生成され得るという点で有利であり、それにより、クラック伝播の間にクラックが管理又は監督される。そして、このことは、とても小さいＴＴＶ、とりわけ、２００μｍより小さい、又は、１００μｍより小さい、又は８０μｍより小さい、又は、６０μｍより小さい、又は、４０μｍより小さい、又は、２０μｍより小さい、又は、１０μｍより小さい、又は、５μｍより小さい、特に、４、３、２、１μｍのＴＴＶを製造することを可能とする。ウェハーを光線に晒すことは、したがって、第１のステップにおいて、固体物内に穿孔を生成し、第２のステップにおいて、それに沿って前記クラック伝播が行われるか又は固形材料の層が固体物から分離される。
【００１９】
更なる好適な実施形態は、以下の説明及び／または従属項の主題である。
【００２０】
この発明の好ましい一実施形態によれば、レーザーは、１０ｐｓより小さいパルス幅を持ち、特に好ましくは、１ｐｓより小さいパルス幅、最良では５００ｆｓよりも小さいパルス幅を持つ。
【００２１】
この発明の好ましい一実施形態によれば、前記固形材料の層を分離させるためのストレスは、受容層、特にポリマー層に対する熱の適用により、前記固体物により発生される。前記熱の適用は、気温、又は、気温より低い温度、好ましくは摂氏１０度よりも低温、とりわけ好ましくは摂氏０度よりも低温、より好ましくは摂氏マイナス１０度よりも低温で、前記受容層又はポリマー層を冷却することからなる。極めて好ましいポリマー層の冷却は、該ポリマー層の少なくとも一部、好ましくはＰＤＭＳで出来ている部分が、カラス転移を受けるように行われる。これに関連して、冷却は、例えば液体窒素により引き起こされ得る、摂氏マイナス１００度よりも低温に冷却することであり得る。この実施形態は、ポリマー層が温度変化によって収縮し、及び／又は、ガラス転移を受け、且つ、このようにして前記個体に対して生じた力を転移するので、有利であり、これによりクラックの開始及び／又はクラックの伝播をもたらす機械的ストレスが固体物内に発生され、前記クラックは第一に、固形材料の層を切り離すように、初めの分離面に沿って伝播する。
【００２２】
この発明の好ましい一実施形態によれば、前記固体物は、該固体物を保持するための保持層に配置され、該保持層は該固体物の第１水準面部分に配置され、前記固体物の第１水準面部分は該固体物の第２水準面部分から間隔を空けられており、前記ポリマー層は前記固体物の第２水準面部分に配置され、且つ、前記分離層は前記第１水準面部分、及び／又は、前記第２水準面部分に平行に配列されるか又は平行に生成される。
【００２３】
この実施形態は、前記固体物が少なくとも部分的に、そして、好ましくは、前記保持層と前記ポリマー層の間の全体に配置されるという点で好ましい。前記保持層と前記ポリマー層は、クラックを生成又はクラックを伝播するためのストレスを、これら層の１つによって又はこれら層の両方によって前記固体物に導入するものである。
【００２４】
この発明の別の好ましい実施形態によれば、固体物に導入される放射線を提供するための少なくとも１つ又はまさに１つの放射線源は、照射された光線が前記固体物内の所定の位置にディフェクトを生成するように構成される。この実施形態は、放射線源により、特にレーザーにより、極めて正確に前記固体物内にディフェクトを生成できるという点で有利である。
【００２５】
特に、前記方法のために、以下において“ウェハリング（wafering、ウェハー成形）”と“薄化（thinning）”と呼ばれる２つの適用がある。“ウェハリング”では、方法は一般的に、均一な厚さの半導体ブロックから薄い層を、典型的にはインゴットからウェハー（業界特有の厚さのもの）を引き離すに使用される。“薄化”では、方法は、ウェハーからとても薄い層を分離するために使用され、これは今日の研磨（グラインド）工程に対応するが、要求されない材料が無傷のままであり再使用できるという点で有利である。“ウェハリング”と“薄化”との間の区別を明確にすることは困難である。というのも、例えば“薄化”はまた、薄い層が生成されるようにウェハーの後側で振舞うことにより実行され得るが、レーザーは材料を深く貫くからである。
【００２６】
“薄化”の場合
この発明の別の好ましい実施形態によれば、前記放射線源は、前記分離面を生成するために照射された光線が、前記固体物の中に、所定の深さに、特に１００μｍより浅く、貫通するように構成される。好ましくは、前記分離面は、前記固体物の外面及び好ましくは水準面（level surface）から隔たって、並行して形成される。好ましくは、前記分離面は、好ましくは１００μｍより小さく、そして好ましくは５０μｍよりも小さく、そして特に好ましくは、２０、１０、５又は２μｍよりも小さく若しくは正に２０、１０、５又は２μｍだけ、前記固体物の水準面から離れている。したがって、前記分離面は、好ましくは、ディフェクトから生成された面形状で作られており、該ディフェクトは、好ましくは１００μｍより小さく、そして好ましくは５０μｍよりも小さく、そして特に好ましくは、２０、１０又は２μｍよりも小さく若しくは正に２０、１０、５又は２μｍだけ、前記固体物の水準面から離れている。
【００２７】
“ウェハリング”の場合
この発明の別の好ましい実施形態によれば、前記放射線源は、前記分離面を生成するために照射された光線が、前記固体物の中に、所定の深さに、特に１００μｍより深く、貫通するように構成される。好ましくは、前記分離面は、前記固体物の外面及び好ましくは水準面から隔たって、並行して形成される。好ましくは、前記分離面は、好ましくは１００μｍより大きく、そして好ましくは２００μｍよりも大きく、そして特に好ましくは、４００又は７００μｍよりも大きく、前記固体物の水準面から離れている。したがって、前記分離面は、好ましくは、ディフェクトから生成された面形状で作られており、該ディフェクトは、好ましくは１００μｍより大きく、そして好ましくは２００μｍよりも大きく、そして特に好ましくは４００又は７００μｍよりも大きく、前記固体物の水準面から離れている。
【００２８】
この発明の別の好ましい実施形態によれば、前記固体物は、所定の波長及び／又は出力に晒され、該所定の波長は好ましくは各材料又は基板に適合される。この実施形態は、ディフェクトのサイズが前記波長及び／又は出力に影響されるという点で好ましい。
【００２９】
この発明の別の好ましい実施形態によれば、前記固体物は、シリコン及び／又はガリウム又はペロブスカイトを含み、前記ポリマー層及び／又は保持層は少なくとも部分的に、そして好ましくは全体に又は７５％以上のポリジメチルシロキサン（ＰＤＭＳ）により形成されており、前記保持層は、安定化装置の水準面に少なくとも部分的に配置され、該安定化装置は少なくとも部分的に少なくとも１つの金属より作られている。前記安定化装置は、好ましくはプレートであり、特に、アルミニウムを含むプレート若しくはアルミニウム製のプレートである。この実施形態は、前記安定化装置及び保持層により、固体物が安全に規定されるか若しくは保持され、それによりストレスが固体物内にとても正確に発生され得る、という点で有利である。
【００３０】
この発明の別の好ましい実施形態によれば、前記固体物内の前記ストレスは、前記クラックの開始及び／又は前記クラックの伝播がクラック面に生成される表面のトポグラフィを生成するように制御され得るように、調整又は発生され得る。したがって、前記ストレスは、好ましくは、少なくとも時々は異なる強さとなるように、前記固体物の異なる領域に発生され得る。この実施形態は、前記クラックの開始及び／又は前記クラックの伝播を制御することにより、発生又は分離された固体物の層のトポグラフィが有利に影響され得るという点で有利である。
【００３１】
この発明の別の好ましい実施形態によれば、前記ディフェクト（傷）は、少なくとも１つのクラック管理層を規定し、該少なくとも１つのクラック管理層は、水準形状（level form）とは異なる形状である。この解決手段は、生成された前記固形材料の層又は生成された前記固体物が、水準層とは異なる形状を持ち得るという点で有利である。したがって、クラック伝播により加工対象物から、もはや複数の水準層だけが形成又は生成されるのではなく、３次元体もまた形成又は生成される。当該製造方法に基づいて、この方法により製造された固体物は、ごく少ない程度の再加工のみでよいか全く再加工が不要な、極めて有利な表面を有する。したがって、例えば、プリズム又はレンズなどの光学要素は、１段階又は多段階、特に２又は３段階の分割工程で製造され得る。
【００３２】
そこで、この発明の好ましい一実施形態によれば、前記１つのクラック管理層の形状は、特定のレンズ又はプリズムにおいて、３次元的対象物の輪郭を少なくとも部分的に持つ。
【００３３】
この発明の好ましい一実施形態によれば、ディフェクトは、ディフェクト生成装置又は前記放射線源により生成され、前記ディフェクト生成装置は、該ディフェクトが加工対象物内において該ディフェクト生成装置から一定距離離れて生成されるように構成される。前記加工対象物及び前記ディフェクト生成装置は、前記ディフェクト生成装置により生成されたディフェクトが前記層を案内するクラック内に発生するように互いに傾斜し、前記ディフェクト生成装置及び前記加工対象物は、ディフェクト生成の間、互いに関して、二次元的に再配置されるだけである。したがって、好ましくは、前記ディフェクト生成装置が前記加工対象物に対して再配置されるか、若しくは、前記加工対象物が前記ディフェクト生成装置に対して再配置されるか、若しくは、前記ディフェクト生成装置及び前記加工対象物の双方が互いに対して再配置される。
【００３４】
この実施形態は、前記放射線源又は前記ディフェクト生成装置がディフェクトを生成するために再配置されるだけでよく、該ディフェクト生成装置に対して何ら変更が為されなくて良く、特にディフェクト導入深さの変更が定義又は設定されなくて良い、という点で有利である。
【００３５】
この発明の別の好ましい実施形態によれば、ディフェクトは、前記ディフェクト生成装置又は前記放射線源によって生成される。該ディフェクト生成装置は、ディフェクトが加工対象物内において該ディフェクト生成装置から時々変更される距離離れて生成されるように構成され、前記ディフェクト生成装置の変更は、該ディフェクト生成装置と生成されるべきディフェクトの間の距離に応じて、少なくとも時々引き起こされ、特に変更されたディフェクト導入深さが定義され且つ設定される。この実施形態は、好ましくは、加工対象物を傾けるために傾斜装置が提供される必要がない、という点で有利である。
【００３６】
前記固体物は、好ましくは、例えば、Ｓｉ、ＳｉＣ、ＳｉＧｅ、Ｇｅ、ＧａＡｓ、ＩｎＰ、ＧａＮ、Ａｌ２Ｏ３（サファイア）、ＡｌＮなど、元素周期表の第３、第４及び第５メイングループ内の材料若しくはそれらグループ内の材料の組み合わせを含む。特に好ましくは、前記固体物は、元素周期表の第３及び第５のグループ内に存在する複数元素の組み合わせを持つ。ここで考えられる材料又は材料の組み合わせは、例えばヒ化ガリウム、シリコン、シリコンカーバイドなどである。更に、前記固体物は、セラミック（例えば、Ａｌ２Ｏ３‐酸化アルミニウム）を含むか又はセラミックにより形成されてよく、ここで好ましいセラミックは、特に、例えばペロブスカイトセラミクス（例えばＰｂ、Ｏ、Ｔｉ／Ｚｒを含むセラミクス）一般、及び、マグネシウムニオブ酸鉛、チタン酸バリウム、チタン酸リチウム、イットリウムアルミニウムガーネット特に固体物レーザー適用のためのイットリウムアルミニウムガーネット結晶、ＳＡＷ（表面弾性波）セラミクス、例えばニオブ酸リチウム、オルトリン酸ガリウム、石英、チタン酸カルシウムなどである。したがって、前記固体物は、好ましくは半導体材料又はセラミック材料を含み、若しくは、特に好ましくは、前記固体物は、少なくとも半導体材料又はセラミック材料から成るものである。更に、前記固体物にとって、透明材料を含むこと若しくは例えばサファイアなど透明材料から成ること又は部分的に透明材料から製造されることは想定され得る。ここで、それ自身で又は他の材料との組み合わせで固形材料とみなされ得る追加的材料は、例えば、“ワイドバンドギャップ”材料、ＩｎＡｌＳｂ、高温超電導体、特にレアアース銅酸化物（例えばＹＢａ２Ｃｕ３Ｏ７）である。
【００３７】
この発明の別の好ましい実施形態によれば、前記放射線源又は該放射線源の一部分は、フェムト秒レーザー（ｆｓレーザー）の形式である。この解決手段は、ｆｓレーザーを使うことにより、ディフェクトの材料の垂直方向の伝播が最小化されるという点で有利である。ｆｓレーザーを使うことにより、ディフェクトを加工対象物内に極めて正確に導入すること、及び、加工対象物内にディフェクトを生成することが可能となる。ｆｓレーザーの波長及び／又はエネルギーは、好ましくは、材料に応じて選択されるものである。
【００３８】
この発明の別の好ましい実施形態によれば、前記放射線源、特にレーザービーム、特にｆｓレーザーのエネルギーは、前記固体物内又は石英内のダメージ伝播がレイリー長の３倍よりも小さくなるように、好ましくはレイリー長よりも小さく、そして特に好ましくはレイリー長の３分の１よりも小さくなるように選択される。
【００３９】
前記レーザービーム、特にｆｓレーザーの波長は、この発明の別の好ましい実施形態により、前記固体物又は材料の吸収が１０ｃｍ-1未満、好ましくは１ｃｍ-1未満、特に好ましくは０.１ｃｍ-1未満になるように、選択される。
【００４０】
この発明の別の好ましい実施形態によれば、個々のディフェクトは、それぞれ、前記放射線源、特に前記レーザー、特にｆｓレーザーにより引き起こされた多光子励起に起因する。
【００４１】
また、この発明は、請求項１乃至１２の何れかに従う方法により製造されたウェハーに関するものである。
【００４２】
また、国際公開／米国第２００８／０１２１４０号、及び、国際公開／欧州２００９／０６７５３９号の主題は、この特許出願の主題に対して、参照によって追加される。同様に、この特許出願の出願日に出願人により提出された、固形材料の層の製造の分野に関連する他の全ての特許出願の主題は、この特許出願の主題に含まれる。
【００４３】
この発明のその他の利点、目的及び性質は、以下の添付図面の詳細説明により説明される。そこにおいて、この発明に従うウェハー製造が一例として示されている。図面において、少なくとも実質的にそれぞれの機能に関しては対応する、この発明に従うウェハー製造の複数の構成要素又は要素は、ここでは同じ参照符号により識別され、それら構成要素又は要素は全ての図において番号付け又は説明される必要はない。
【００４４】
後述する個々の又は全ての図面説明は、好ましくは設計図と見なされる。すなわち、１又は複数の図面に示された寸法、比率、機能関係及び／又は配置は、この発明に従う装置又はこの発明に従う製品のそれらに、好ましくは正確に又は好ましくは実質的に、対応する。
【図面の簡単な説明】
【００４５】
図面は以下の通りである。
【図１】図１ａは、固体物内にディフェクトを生成するための図式的構成を示す図、図１ｂは、固体物からの固形材料の層の分離前の層配置の図式的説明図、図１ｃは、固体物内から固形材料の層の分離後の層配置の図式的説明図。
【図２】図２ａは、図示的に説明された、光波によるディフェクト生成のための第１の変化を示す図、図２ｂは、図示的に説明された、光波によるディフェクト生成のための第２の変化を示す図。
【図３】分離面の図示的説明図。
【発明を実施するための形態】
【００４６】
図１ａは、放射線源１８、特にレーザーの領域内に配置された固体物２又は基板を示す。固体物２は、好ましくは、第１水準面部分１４及び第２水準面部分１６を持ち、第１水準面部分１４は好ましくは実質的に又は正確に第２水準面部分１６に対して平行に配置される。第１水準面部分１４及び第２水準面部分１６は、好ましくは、好ましくは鉛直又は垂直に並べられたＹ方向において固体物２の範囲を定める。第１水準面部分１４及び第２水準面部分１６は、好ましくは、それぞれＸ‐Ｚ平面に延び、該Ｘ‐Ｚ平面は好ましくは水平に配置される。また、放射線源１８が光線６を固体物２に照射することを、この図面から推測できる。光線６は、構成に応じて固体物２内に、所定の深さまで貫通し、対応する位置又は所定位置にディフェクトを生成する。
【００４７】
図１ｂは多層配置を示し、固体物２は、分離面８を含んでおり、且つ、保持層１２を持つ第１水準面部分１４の領域に具備される。保持層１２は好ましくは追加層２０により重ねられる。追加層２０は好ましくは安定化装置であり、特に金属板である。ポリマー層１０は、好ましくは、固体物２の第２水準面部分１６上に配置される。ポリマー層１０及び／又は保持層１２は、好ましくは少なくとも部分的に、特に好ましくは全体的にＰＤＭＳにより形成される。
【００４８】
図１ｃは、クラック開始及びそれに続くクラック管理後の状態を示す。固形材料４の層は、ポリマー層１０に接合し、そして固体物２の残りの部分から離れる又は離れることができる。
【００４９】
図２ａ及び２ｂは、図１ａに示された、光線により固体物２内にディフェクトを導入することによる分離面８の生成の例を示す。
【００５０】
従って、この発明は、固形材料の層の製造のための方法に関する。この発明に従う方法は、少なくとも、固形材料４の少なくとも１つの層を分離するために固体物２を提供することと、少なくとも１つの放射線源、少なくとも１つのレーザー、特に少なくとも１つのｆｓレーザーにより、固形材料の層が固体物から分離される分離面を決定するために前記固体物の内部構造内にディフェクトを生成することと、固体物２内にストレスを特に機械的に発生するために、固体物２上に配置されたポリマー層１０に対して熱を適用することであって、該ストレスによりクラックが固体物２内において分離面８に沿って伝播し、該クラックが固体物２から固形材料４の層を分離するものと、を備える。
【００５１】
従って、図２ａは、特に、１つの放射線源１８、特に１又は複数のレーザー、特に１又は複数のｆｓレーザーにより分離面８を生成するために、どのようにしてディフェクト３４が固体物２内に生成されるかを図式的に示す。ここで、放射線源１８は、第１波長３０及び第２波長３２の放射線を放射する。波長３０、３２が実質的に又は正確に固体物２内の分離面８上に集束して、２つの波長３０、３２のエネルギーの結果としてディフェクトが一致位置３４に生成されるように、波長３０、３２が互いに適合されるか、若しくは、放射線源１８と生成されるべき分離面８の間の距離が適合される。ディフェクトの生成は、ここで、例えば昇華又は化学反応など別体の又は一体化した分解機構により行われ、前記分解は例えば熱的に及び／又は光化学的に開始され得る。
【００５２】
図２ｂは、集束された光線６を示し、その焦点は好ましくは分離面８にある。ここで、光線６は、１又は複数の焦点体、特に１又は複数のレンズ（不図示）により、集束されるものと考えられる。この実施形態において、固体物２は、形式上多層化され、且つ、好ましくは、部分的透過又は透過基板層３若しくは好ましくはサファイア製又はサファイアを含む透過材質層を持つ。光線６は、基板層３を通過して好ましくは犠牲層５により形成される分離層８に進む。犠牲層５は、該犠牲層５の部分的又は全体的破壊が焦点又は焦点の領域にて熱的に又は光化学的に引き起こされるように、放射線に晒される。分離層８の生成のためのディフェクトは、２つの層３，４の間の領域又は正確に境界面において生成されるものと考えられる。従って、固形材料４の層もまた、支持層、特に基材層３に生成されるものと考えられ、また、固形材料４の層の分離又は剥離のための分離層８も、１又は複数の犠牲層５及び／又は境界面、特に固形材料４の層と支持層の間のディフェクト生成によって、生成されるものと考えられる。
【００５３】
図３は、様々なディフェクト８２、８４、８６の集中を持つ領域を持つ分離面８を示す。ここでは、様々なディフェクト８２、８４、８６の集中を持つ複数の領域が分離面８を形成するものと考えられる。また、分離面８のディフェクト３４は、実質的に又は正確に均等に表面に分配されるものと考えられる。領域ごとの様々なディフェクトの集中は、共通の水準又は異なる水準であり得る。好ましくは、最初に増大したディフェクトの集中はクラック開始集中８２を構成し、それは、好ましくは、エッジ又はエッジの延長又はエッジの隣接個所に生成される。それに加えて、又は、その代わりに、クラック管理集中８４は、固体物２から固形材料４の層を分離するクラックが制御又は調整されるように形成される。更に、それに加えて、又は、その代わりに、中央の集中８６は、好ましくは、固体物２の中央の領域内において、見込まれるまさに水準の表面を為すように生成される。好ましくは、クラック管理集中８４は、部分的に又は全体的に環状又は包囲形状に形成され、より好ましくは部分的に、そして特に好ましくは全体的に、固体物２又は固体物材料４の層の中心を包囲する。また、クラック管理集中８４は、固体物２のエッジを通り個体２の中心に向う方向に少しずつ、コンスタントに又は滑らかに減少するものと考えられる。また、クラック管理集中８４は、帯状に且つ均一若しくは実質的に又は正確に均一に形成されるものと考えられる。
【００５４】
従って、この発明に従う方法は、好ましくは、以下の手順を含む：固形材料の少なくとも１つの層及び／又は少なくとも１つの固体物の分離のための加工対象物を提供することと、ここで前記加工対象物は少なくとも１つの露出面を有し、放射線源、特にレーザー、特にｆｓレーザー、又は、ディフェクト生成装置により、前記加工対象物内にディフェクトを生成することと、ここで、前記ディフェクトはクラック管理層を決定するものであり、合成構造を形成するように前記加工対象物の前記露出面の受容層を適用又は生成することと、前記加工対象物内にストレスを発生するように前記受容層を焼き戻しすることと、ここで前記ストレスは、クラック伝播によりクラック伝播により引き起こされるものであり、固形材料の層は前記クラック管理層に沿って該加工対象物から分離されるものである。
【符号の説明】
【００５５】
２  固体物、３  基板、４  固形材料の層、５  犠牲層、６  放射線、８  分離面、１０  ポリマー層、１２  保持層、１４  第１水準面部分、１６  第２水準面部分、１８  放射線源、２０  安定化装置、３０  第１放射線部分、３２  第２放射線部分、３４  ディフェクト生成個所、８２  クラック開始集中、８４  クラック管理集中、８６  中央の集中、Ｘ  第１方向、Ｙ  第２方向、Ｚ  第３方向。
【図１】
2017500725.tif 000003
【図２】
2017500725.tif 000004
【図３】
2017500725.tif 000005
【手続補正書】
【提出日】平成28年6月6日(2016.6.6)
【手続補正１】
【補正対象書類名】特許請求の範囲
【補正対象項目名】全文
【補正方法】変更
【補正の内容】
【特許請求の範囲】
【請求項１】
固形材料の層を製造するための方法であって、
固形材料（４）の少なくとも１つの層を分離するための固体物（２）を提供することであって、前記固体物（２）は第１水準面部分（１４）及び第２水準面部分（１６）を持ち、該第１水準面部分（１４）は好ましくは実質的に又は正確に該第２水準面部分（１６）に対して平行に配置されるものと、
固形材料の層が前記固体物から分離される分離面を決定するために、少なくとも１つのレーザーのレーザービームによって前記固体物の内部構造内にディフェクトを生成することであって、前記レーザービームが前記第２水準面部分（１６）を経由して前記固体物（２）内に貫通するものと、
前記固体物（２）上に前記固形材料（４）の層を保持するための受容層（１０）を設けることとであって、前記受容層（１０）は前記第２水準面部分（１６）上に配置され、且つ、該受容層（１０）はポリマー層により形成されるものと、
前記固体物（２）内にストレスを、特に機械的に、発生するために、前記受容層（１０）に対して熱を適用することであって、前記熱を適用することは、気温より低い温度で前記受容層を冷却することからなり、前記冷却は、前記ポリマー層の少なくとも一部がガラス転移を受けるように行われ、前記ストレスにより前記分離面（８）に沿って前記固体物（２）内にクラックが伝播し、該クラックが前記固体物（２）から前記固形材料（４）の層を分離するものと
を少なくとも含む方法。
【請求項２】
前記固体物（２）に導入される放射線（６）を提供するための前記少なくとも１つの放射線源（１８）は、照射された前記光線（６）が前記固体物（２）内の所定の位置に前記ディフェクトを生成するように構成されることを特徴とする請求項１に記載の方法。
【請求項３】
前記放射線源（１８）は、前記分離面（８）を生成するために照射された前記光線（６）が、２００μｍ未満の、好ましくは１００μｍより小さい、より好ましくは５０μｍより小さい、特に好ましくは２０μｍより小さい規定の深さに、前記固体物（２）内を貫通するように、構成されることを特徴とする請求項２に記載の方法。
【請求項４】
前記放射線源（１８）は、前記分離面（８）を生成するために照射された前記光線（６）が、１００μｍより大きい、好ましくは２００μｍより大きい、より好ましくは４００μｍより大きい、特に好ましくは７００μｍより大きい規定の深さに、前記固体物（２）内を貫通するように、構成されることを特徴とする請求項２に記載の方法。
【請求項５】
前記固体物（２）は該固体物（２）を保持するための保持層（１２）に配置され、前記保持層（１２）は該固体物（２）の第１水準面部分（１４）に配置され、前記固体物（２）の第１水準面部分（１４）は前記固体物（２）の第２水準面部分（１６）から隔離されており、且つ、前記分離面（８）は前記第１水準面部分（１４）及び／又は前記第２水準面部分（１６）に対して平行に並べられることを特徴とする請求項１乃至４の何れかに記載の方法。
【請求項６】
前記固体物（２）は炭化ケイ素及び／又はヒ化ガリウム及び／又はセラミック材料からなり、前記受容層はポリマー層（１０）で形成され、前記ポリマー層及び／又は前記保持層（１２）は少なくとも部分的にＰＤＭＳで形成され、前記保持層（１２）は少なくとも部分的に少なくとも１つの金属からなる安定化装置の水準表面に少なくとも部分的に配置されることを特徴とする請求項１乃至５の何れかに記載の方法。
【請求項７】
前記固体物（２）内の前記ストレスは前記クラック開始及び／又は前記クラック伝播がクラック面に製造された表面の所定のトポグラフィを生成するように制御され得るように設定されることを特徴とする請求項１乃至６の何れかに記載の方法。
【請求項８】
前記放射線源はフェムト秒レーザーであることを特徴とする請求項１乃至７の何れかに記載の方法。
【請求項９】
前記放射線源、特に前記レーザーは１０ｐｓより小さい、好ましくは１ｐｓより小さい、特に好ましくは５００ｆｓより小さいパルス幅を持つことを特徴とする請求項１乃至８の何れかに記載の方法。
【請求項１０】
前記レーザービーム、特にフェムト秒レーザーのエネルギーは、前記固体物内の前記損傷の伝播がレイリー長の３倍よりも小さく、好ましくはレイリー長よりも小さく、特に好ましくはレイリー長の３分の１よりも小さくなるように、選択されることを特徴とする請求項１乃至９の何れかに記載の方法。
【請求項１１】
前記レーザービーム、特にフェムト秒レーザーの波長は、前記固体物の吸収が１０ｃｍ-1より小さく、好ましくは１ｃｍ-1より小さく、特に好ましくは０．１ｃｍ-1より小さくなるように選択されることを特徴とする請求項１乃至１０の何れかに記載の方法。
【請求項１２】
個々の前記ディフェクトはそれぞれ前記フェムト秒レーザーにより引き起こされた多光子励起に由来するものである請求項１乃至１１の何れかに記載の方法。
【請求項１３】
請求項１乃至１２の何れかに記載の方法により製造されたウェハー。
【国際調査報告】
2017500725.tif 000006
2017500725.tif 000007
2017500725.tif 000008
2017500725.tif 000009
2017500725.tif 000010
2017500725.tif 000011